(57)【要約】  本発明は、紙担体の紙組成における砕木パルプの画分が少なくとも５重量％、好ましくは少なくとも２０重量％であり、紙担体が０．９−１．３ｇ／ｃｍ３、好ましくは１．０−１．３ｇ／ｃｍ３の密度を有し、紙担体が上面と下面を有し、紙担体が上面及び／または下面にポリオレフィンまたは無機物質のコーティングを付与されていてもよく、そして抗接着性層が付与されているかもしれない２つのコーティングの１つに適用されている、砕木パルプ含有紙担体を剥離ラッカーコーティングに対する担体ウェッブとして使用する方法に関する。【特許請求の範囲】
【請求項１】
紙担体の紙組成における砕木パルプの画分が少なくとも５重量％、好ましくは少なくとも２０重量％であり、
紙担体が０．９−１．３ｇ／ｃｍ３、好ましくは１．０−１．３ｇ／ｃｍ３の密度を有し、
紙担体が上面と下面を有し、
紙担体が上面及び／または下面にポリオレフィンまたは無機物質のコーティングを付与されていてもよく、そして
抗接着層が適当な場合少なくとも存在する２つのコーティングの１つに適用されている、砕木パルプ含有紙担体を、剥離ラッカーコーティングに対する担体ウェッブとして使用する方法。
【請求項２】
紙担体が１．１２−１．２ｇ／ｃｍ３、より好ましくは１．１４−１．１６ｇ／ｃｍ３の密度及び／または４０−１４０ｇ／ｃｍ２、好ましくは５０−１１０ｇ／ｃｍ２、非常に好ましくは６０−１００ｇ／ｃｍ２の基本重量を有する、請求項１の使用法。
【請求項３】
紙担体が１．０−２．０ｋＮ、好ましくは１．２−１．８ｋＮ、更に特に１．４−１．６ｋＮの理想弾性範囲を有する、請求項１または２の使用法。
【請求項４】
紙担体の紙組成における砕木パルプの画分が２０−８０重量％、好ましくは３０−７０重量％、非常に好ましくは４０−６０重量％である、請求項１−３の少なくとも１つの使用法。
【請求項５】
ポリオレフィン例えばＬＤＰＥ、ＨＤＰＥまたはこれら２つのポリオレフィンのブレンド、ＭＤＰＥ、ＰＰ、或いはＰＴＥをポリマーコーティングとして使用する、上記請求項の少なくとも１つの使用法。
【請求項６】
チョーク、カオリン、二酸化チタン、または更にニカワを無機コーティングとして使用する、上記請求項の少なくとも１つの使用法。
【請求項７】
高粘性の、シリコーンを含まないもしくは低シリコーンの層またはシリコーン、パラフィン、テフロン、ワックス、或いは高粘性の、剥離ラッカーとして機能する無溶媒系、より好ましくはシリコーンを抗接着層として使用する、上記請求項の少なくとも１つの使用法。
【請求項８】
紙担体が上面及び／または下面にコーティングを付与され且つ抗接着層が両コーティングに適用されている、上記請求項の少なくとも１つの使用法。
【請求項９】
上記請求項の少なくとも１つの紙担体を有する裏打ち材を含んでなる片面または両面接着テープ。
【発明の詳細な説明】
【技術分野】
【０００１】
本発明は、砕木パルプを含む高密度紙担体を、抗接着性（ａｎｔｉ−ａｄｈｅｓｉｖｅ）剥離ラッカーコーティングに対する担体ウェッブとして使用する方法に関する。この種の担体ウェッブは接着テープの裏打ち材として使用される。
【背景技術】
【０００２】
最終製造工程において、一般的には片面または両面が接着剤で被覆された接着テープを巻き上げてロ−ルにする。両面接着テープの場合には接着剤が接触するのを防ぐために、或いは総じて接着剤が担体にまたは他の接着剤に付着するのを防ぐために、接着テープと一緒に巻き上げられる裏打ち材料を接着テープに適用してから巻取りを行う。同業者はそのような裏打ち材を熟知している。この裏打ち材は抗接着性であるように仕上げられている。
【０００３】
裏打ち材に対して特に適当な抗接着性材料は、例えばそれとは違って高密度の紙物体に基づく抗接着性剥離紙（及び更にＰＥＴ、ＰＰ、ＰＥに基づく剥離フィルム）である。
【０００４】
剥離ラッカーコーティングに対する紙担体ウェッブとしては、高密度及び表面品質（耐性）のために特に適当である高密度、抗接着性、高級の及び化学パルプ含有のグラシン基材紙を使用するのが普通である。
【０００５】
特許文献１からは、１．１−１．２５ｇ／ｃｍ３の密度を有し且つ本質的に上面と下面をもつこの種の紙担体を、接着テープに対する裏打ち材の担体ウェッブとして使用することが公知である。この紙担体には上及び／または下面にポリマーコーティングが付与され、抗接着性層が少なくとも適宜存在する２つのポリマーコーティングの１つに適用されている。
【０００６】
この発明のある有利な具体例において、紙担体はその上面に及び下面にポリマーコーティング、両ポリマーコーティングに適用された抗接着性層、更に特にシリコーンコーティングの付与された高密度化グラシン紙である。
【特許文献１】ヨーロッパ特許第１２７２５８４Ａ１号
【発明の開示】
【発明が解決しようとする課題】
【０００７】
本発明の目的は、技術に関しては既知の担体と同程度に優れており、価格においては少なくともそれより好ましい紙担体を提供することである。この紙担体は特に高粘性剥離ラッカーの、単独での及びポリオレフィンまたは無機コーティング（クレイ）と組み合わせてのコーティングに対して適当である。  
【課題を解決するための手段】
【０００８】
この目的は、主請求項で特定される種類の紙担体を、剥離ラッカーコーティングに対する担体ウェッブとして使用することによって達成される。  
【０００９】
従って本発明は、砕木パルプ含有紙担体を剥離ラッカーコーティングに対する担体ウェッブとして使用する方法を提供する。この場合、紙担体の紙組成における砕木パルプの画分は少なくとも５重量％、好ましくは少なくとも２０重量％であり、また紙担体は０．９−１．３ｇ／ｃｍ３、好ましくは１．０−１．３ｇ／ｃｍ３の密度を有する。
【００１０】
上面及び下面を持つ紙担体は、上面及び／または下面にポリオレフィンまたは無機物質のコーティングを付与されていてよく、抗接着性層が適当な場合少なくとも存在する２つのコーティングの１つに適用されている。
【００１１】
本紙担体は、好ましくは１．１２−１．２ｇ／ｃｍ３、より好ましくは１．１４−１．１６ｇ／ｃｍ３の密度を有する。
【００１２】
更に好適には、紙担体は４０−１４０ｇ／ｃｍ２、好ましくは５０−１１０ｇ／ｃｍ２、非常に好ましくは．６０−１００ｇ／ｃｍ２の基材重量を有する。
【００１３】
更に好適には、紙担体は１．０−２．０ｋＮ、好ましくは１．２−１．８ｋＮ、更に特に１．４−１．６ｋＮの理想弾性（ｉｄｅａｌ−ｅｌａｓｔｉｃ）範囲を有する。
【００１４】
本質的に化学パルプ／採木パルプの種々の混合物は本発明の紙担体を製造するのに適当である。紙組成物における砕木パルプの画分は、好ましくは２０−８０重量％、より好ましくは３０−７０重量％、非常に好ましくは４０−６０重量％である。
【００１５】
ポリマーコーティングとしては、特にポリオレフィン例えばＬＤＰＥ、ＨＤＰＥまたはこれら２つのポリオレフィンのブレンド、ＭＤＰＥ、ＰＰ、或いはＰＴＥを使用することができる。
【００１６】
更に紙担体のＬＤＰＥまたはＨＤＰＥでのポリマー塗布面は、つや消し面または光沢面にすることができる。
【００１７】
更に好適には、ポリマーコーティングは５−３０ｇ／ｃｍ２、好ましくは１０−２５ｇ／ｃｍ２、非常に好ましくは１５−２０ｇ／ｃｍ２で適用される。特にポリエステルの場合、その適用量は丁度２−３ｇ／ｃｍ２であってよい。
【００１８】
使用できる無機コーティングの例は、チョーク、カオリン、二酸化チタン、または他にニカワである。
【００１９】
更に本発明のある際立った具体例は、例えば高粘性のシリコーンを含まないもしくは低シリコーンの層またはシリコーン、パラフィン、テフロン、ワックス、或いは高粘性の、剥離ラッカーとして機能する無溶媒系、より好ましくはシリコーンを抗接着性層として使用する場合である。
【００２０】
コーティング粘度のために砕木パルプ含有紙担体ウェッブ上における非平面性を補償することのできる無溶媒で塗布されるシリコーンを使用することは好ましい。これは紙担体へしみこまないという利点も有し、このためにその消費量が大いに回避される。特に適当なシリコーンは、例えばゴールドシュミット（Ｇｏｌｄｓｃｈｍｉｄｔ）社から入手できる種類のＵＶシリコーン（ＲＰＳ＝しみこみ低減シリコーン）である。
【００２１】
更に、無溶媒で塗布されるシリコーンは好ましくは０．８−３．７ｇ／ｃｍ２、好ましくは１．３−３．２ｇ／ｃｍ２、非常に好ましくは１．８−２．８ｇ／ｃｍ２で適用される。
【００２２】
本発明の剥離材料の特別な用途に依存して、抗接着性層は同一のまたは異なる剥離力を有して紙担体のいずれかの面に配置できる、言い換えれば異なる剥離性をいずれかの面に設定する（制御剥離）ことが可能である。
【００２３】
接着テープに使用できる接着剤は、例えばサタス著、感圧接着剤技術ハンドブック、第３版に記述されているようなすべての感圧接着剤を含む。特に適当な接着剤は、溶融物からまたは溶液から適用できる天然／合成ゴムに基づく及びアクリレートに基づく接着剤である。
【００２４】
最後に本発明は、本発明の紙担体を有する裏打ち材を含んでなる片面または両面接着テープも一部として包含する。
【００２５】
本発明の概念は、特別な高密度化及び表面の性質が紙担体を高粘性剥離ラッカーでコーティングすることを適当ならしめた、且つ紙基材が砕木パルプ及びケミカルパルプの混合物からなる、紙担体を包含する。
【００２６】
本発明に従い、製造工程と共同して及び高度の高密度化及び表面の高品質と組み合わせて使用される紙組成物は、ある剥離ラッカーコーティングに対して利点を提供するが、この種の利点は予見できるものではなかった。
【００２７】
本紙担体は、今までのように純粋なケミカルパルプからなるのではなくて、その代わりに砕木パルプを、好ましくは高画分で含む。しかしながらその製造法のために、該担体は、高粘性剥離ラッカーの、単独での及びポリオレフィンコーティングまたは無機コーティング（クレイ）と組み合わせてのコーティングに特に適当である。ここに製紙工業でのクレイ（ｃｌａｙ）とは、一般に更なるコーティング及び／または表面性を高めるための基材紙へのコーティングスリップの適用に関するものであると理解される。
【００２８】
本発明で使用される紙担体は、剥離ラッカーに対して、単独でも更なるコーティングと組み合わせても際立って適当であり、更に好ましくは＞１．０ｋＮ  の理想弾性範囲を有する。
【００２９】
これは特にこれを公知のグラシンシリコーン基材紙の代替物として使用することを可能にする。
【００３０】
以下図面を参照すると、全体の製品構造のある好適な具体例が示されるが、これはいずれの形態でも本発明を限定するものではない。抗接着性コーティングを有する両面上に付与される紙担体３は両面接着テープ２と共に巻き取られてロール１となる。製品を巻き解いた後、接着剤製品２は抗接着性紙担体の上面上に位置する。
【図面の簡単な説明】
【００３１】
【図１】本発明による製品構造体のある好適な具体例。
【符号の説明】
【００３２】
１は接着テープロール、２は両面接着テープ、３は本発明の紙担体。
【図１】
2008538392.tif 000002
【国際調査報告】
2008538392.tif 000003
2008538392.tif 000004
2008538392.tif 000005
2008538392.tif 000006
2008538392.tif 000007
2008538392.tif 000008